(57)【要約】      （修正有）【課題】皮膚及び体内への還元作用をもたらす生地の提供。【解決手段】水（液体）を吸収する性質が高い動物繊維の絹糸および植物繊維の綿糸、又は植物繊維の麻糸、竹糸、モリンガの樹皮をモリンガ糸素材と和紙糸及び和紙素材を用いた混紡糸を作成し、これを織物にすることにより、抗菌作用、吸水性、吸湿性が高く、汗の拡散や蒸発を促進するとともに、気化熱を奪いやすい特徴を持つ、体内の生体液に還元作用をもたらす生地にすることができる。同時に、該生地は、使い捨て使用分野においても、焼却、地中分解が可能であるため、自然環境保全に配慮したエコ素材となる。【選択図】図１
2017089077.tif 000002
【特許請求の範囲】
【請求項１】
少なくとも生地の糸は、動物繊維の絹糸及び植物繊維の綿糸、又は植物繊維の麻糸ならびに竹糸、モリンガ糸と和紙糸及び和紙の素材、又はこれらの糸及び和紙素材にコラーゲン、天然酵母、グルコース（ブドウ糖）、海洋深層水、サンゴカルシウムの浄水フィルター水を、それぞれ含有させ混紡織りとする生地の使用により体内の生体液が還元作用を示す生地とすることを特徴とする絹糸、又は綿糸及び麻糸ならびに竹糸、モリンガ糸と和紙糸及び和紙を混紡した生地及びその利用方法。
【請求項２】
少なくとも絹糸は、たて（経）に織りこみ、和紙を素材にした和紙糸は、よこ（緯）に織りこみとする絹糸と和紙糸を混紡した生地及び利用方法は、植物繊維の絹糸であり、綿糸であり、又は麻糸であり、竹糸であり、モリンガ樹脂のモリンガ糸とし、和紙糸素材を組み合わせて混紡織りにおいても絹糸と和紙糸を織り込んで生成する生地と同様に活用するものであり、平織りにおける絹糸、綿、又は麻糸ならびに竹糸、モリンガ糸は、たて（経）に織りこむことで引っ張りに弾力性があり、この収縮性と強度を利用し、よこ（緯）は和紙糸を利用して織り込みとする。綾織りにおける絹糸、綿、又は麻糸ならびに竹糸、モリンガ糸は、たて（経）に織りこみ、浮き沈みした組織点が連続的に斜めの方向に走る綾目は和紙糸の織りこみとする。さらに、朱子織りにおける絹糸、綿、又は麻糸ならびに竹糸は、たて（経）に織りこむ、よこ（緯）には和紙糸を利用して織り込むことを特徴とする特徴とする絹糸、又は綿糸及び麻糸ならびに竹糸、モリンガ糸と和紙糸及び和紙を混紡した生地及びその利用方法。
【請求項３】
少なくとも動物繊維の絹糸及び植物繊維の綿糸、又は植物繊維の麻糸の素材ならびに竹糸、モリンガ糸に和紙糸素材を用いた混紡織りに使用する糸生成する撚糸（ねんし）とは糸の撚り（より）をかけることであり、その糸の撚りは、糸を撚り方向に、すなわち植物の成長でいうなら生長し伸びる方向に向かって右回り（時計回りの）螺旋回転で撚りをかけていくことで繊維製品としたものを使用する。和紙は、和紙を撚糸とする撚り方向にむかって右回り（時計回りの）螺旋回転で撚りをかけて和紙糸とすることを特徴とする絹糸、又は綿糸及び麻糸ならびに竹糸、モリンガ糸と和紙糸及び和紙を混紡した生地及びその利用方法。
【請求項４】
和紙の応用は、和紙を細長く円筒状にしたのち、円筒の輪を平たい形状にしてよこ（緯）に織りこみ請求項２に記載の平織り、綾織り、朱子織りにおける絹糸、綿糸、麻糸、竹糸、モリンガ糸をたて（経）に織りこみ、和紙を素材にした和紙を細長く円筒状にしたのち、円筒の輪を平たい形状にした和紙は、よこ（緯）に織りこみ生地の吸水性すなわち吸水量を高め通気性が増すことを特徴とする請求項１、２、又は３に記載の絹糸、又は綿糸及び麻糸ならびに竹糸、モリンガ糸と和紙糸及び和紙を混紡した生地及びその利用方法。
【請求項５】
少なくとも平織り、綾織り、朱子（しゅす）織りの絹糸、又は綿糸及び麻糸とならびに竹糸、モリンガ糸と和紙糸を混紡織りとした生地を用いて本発明の織り生地の活用は医療現場、又は一般家庭での日常生活において生理用品、乳幼児から高齢者までのおむつ製品及び絆創膏、包帯、ガーゼ、マスク、アイマスクに活用することを特徴とする請求項１、２、３、又は４に記載の絹糸、又は綿糸及び麻糸ならびに竹糸、モリンガ糸と和紙糸及び和紙を混紡した生地及びその利用方法。
【請求項６】
少なくとも平織り、綾織り、朱子（しゅす）織りの絹糸、又は綿糸及び麻糸ならびに竹糸、モリンガ糸と和紙糸を混紡織りとした生地を用いて本発明の織り生地の活用は、衣食住における、衣類使用としてトップス、ワンピース・チュニック、ジャケット・コート、パンツ、スカート、フォーマルウェア、レディーススーツ、下着・インナー、パジャマ・ルームウェア、レッグアイテム、着物（和服・和装）、ボトムス、靴下（ソックス）、手袋、靴の敷きマット、着物・浴衣・甚平、ベビー寝具、ベビー服、マタニティ・ママグッズ、マタニティ下着・おむつの局所あて生地、わきの下の汗取り生地、インナー、マタニティウェア・授乳服、授乳下着・産後インナー、ブラジャー＆ショーツセット、ショーツ（パンツ）、補整下着・矯正下着、肌着・インナー、腹巻、女性ベルト、男性ベルト、タオル、手ぬぐい、眼鏡ふき、食器ふき、バスタオル、帽子、ハンカチ、足袋、台所用ふきん、枕カバー生地、式布団生地、かけ布団生地、動物ペット用衣類のトップス、食に使う素材として、コースター、テーブルふき、住まいに使う素材として、カーテン、テーブルクロス、ナフキン、ソファーカバー、クッションカバー、ベッドカバー、ひざかけカバー、座布団カバー、敷きマット、居住空間にある電車や自動車及び飛行機等の座席シートであり、これらを含む用途に活用することを特徴とする請求項１、２、３、４、又は５に記載の絹糸、又は綿糸及び麻糸ならびに竹糸、モリンガ糸と和紙糸及び和紙を混紡した生地及びその利用方法。
【請求項７】
少なくとも平織り、綾織り、朱子（しゅす）織りの絹糸、又は綿糸及び麻糸ならびに竹糸、モリンガ糸と和紙糸を混紡織りとした生地を用いて本発明の織り生地の活用は、電化製品の電磁波防御パッケージの紙箱、包装袋、携帯電話小機の携帯袋に活用することを特徴とする請求項１、２、３、４、５、又は６に記載の絹糸、又は綿糸及び麻糸ならびに竹糸、モリンガ糸と和紙糸及び和紙を混紡した生地及びその利用方法。
【請求項８】
少なくとも平織り、綾織り、朱子（しゅす）織りの絹糸、又は綿糸及び麻糸ならびに竹糸、モリンガ糸と和紙糸を混紡織りとした生地を用いて本発明の織り生地の活用は、飲料製品の容器保護の収納袋に活用することを特徴とする請求項１、２、３、４、５、６、又は７に記載の絹糸、又は綿糸及び麻糸ならびに竹糸、モリンガ糸と和紙糸及び和紙を混紡した生地及びその利用方法。
【請求項９】
少なくとも平織り、綾織り、朱子（しゅす）織りの絹糸、又は綿糸及び麻糸ならびに竹糸、モリンガ糸と和紙糸を混紡織りとした生地を用いる本発明の織り生地の和紙の素材は、楮（こうぞ）、みつまた、雁皮（がんび）、又は麻、桑、竹、モリンガの木の樹皮などを含む各種木材パルプ、わら、トロロアオイなどを主原料とするが、和紙糸に用いる素材はこれに限定されず和紙糸活用及び和紙を円筒にした後、平たいにした形状にした和紙で、よこ（緯）に織りこみに活用することを特徴とする請求項１、２、３、４、５、６、７又は８に記載の絹糸、又は綿糸及び麻糸ならびに竹糸、モリンガ糸と和紙糸及び和紙を混紡した生地及びその利用方法。
【発明の詳細な説明】
【技術分野】
【０００１】  本発明は、絹糸、又は綿糸および麻糸、竹糸と和紙糸又は和紙を糸織り素材として混紡織りとすることで吸水性及び吸水量を高め、通気性がますことで皮膚表面のむれによるただれを軽減し、吸湿性に優れた特性の生地とすることに関する。【０００２】  従来の絹生地は、桑葉を乾燥及び粉砕したものやパパイヤ酵素、又は脱脂粉乳などの成分を絹糸に含有させ生地にしたものがある。【０００３】  本発明では、動物繊維の絹糸及び植物繊維の綿糸、又は植物繊維の麻糸、竹糸、モリンガ糸の素材に和紙糸及び和紙素材を用いた混紡織りで生地にすることで、これら素材の特性である抗菌作用、吸水性、吸湿性を高め、汗の拡散や蒸発を促進し、気化熱を奪いやすい等の特徴を活かし、皮膚及び体内への還元作用をもたらす生地に生成し本発明請求項の各種用途に使用することに関する。
【背景技術】
【０００４】  従来においての織物の基本は、織物は糸をたて（経）とよこ（緯）に組み合わせて、一定の規則によって上下交錯させて作るのである。そして、織物の長さの方向の糸をたて（経）糸、幅方向の糸をよこ（緯）糸と言います。平行に配列した経糸の間に、緯糸を直角に交錯させることを組織と言うのである。全ての組織は、平織り、綾織り、朱子（しゅす）織りの３種類が基礎となっていて、これを三原組織（さんげんそしき）と呼ぶのである。【０００５】  絹糸について記述する。主成分であるセリシン等を含有する絹糸は引っ張りに対する強度を注視し、絹と和紙を混紡織りとすることで吸水性を高める生地にすることで、本発明の生地を活用し、肌着、生理用品、乳幼児から高齢者までのおむつ製品および絆創膏、包帯、ガーゼ、マスク等に活用することに着眼したのである。
【先行技術文献】
【特許文献】
【０００６】  日本の特許文献１、生桑葉を、低温で短時間の乾燥・粉砕を行い、有効成分を有効量にて葉中に保持させながらこれを桑葉粉末として取り出し、これを絹糸染色釜に入れ、染色加工し、その後、媒染料を添加加工して絹繊維にこの有効成分を有効量にて含有させる染色絹糸の作成方法を提供している。【０００７】  日本の特許文献２、芯糸に生糸または練糸の強撚糸を使用し、鞘糸に生糸または練糸の無撚糸を使用して、芯糸が連続的に給糸されて通過する円筒体の外周に、複数本のべら針を円周上に配置して上下動自在に支持する駆動部を設けた中空スピンドルを、ベース部に回転自在に取付け、中空スピンドルを回転させながら複数本のべら針を上下動させて給糸した鞘糸を芯糸の外周に筒編状に編んで、芯糸の外周に筒編状の鞘糸を一体に形成したものを提供している。【０００８】  前記特許文献１においては桑葉粉末として取り出し、これを絹糸染色釜に入れ、染色加工し、その後、媒染料を添加加工して絹繊維にこの有効成分を有効量にて含有させる染色絹糸の作成方法として提供しているものであり、特許文献２は、中空スピンドルを回転させながら複数本のべら針を上下動させて給糸した鞘糸を芯糸の外周に筒編状に編んで、芯糸の外周に筒編状の鞘糸を一体に形成したものを提供しているものである。特許文献１、２とも本発明にある絹糸の主成分であるセリシン等を含有する絹糸は引っ張りに対する強度を注視し、絹と和紙を混紡織りとすることで吸水性を高め、絹と和紙を混紡した生地として本発明の肌着、生理用品、乳幼児から高齢者までのおむつ製品及び絆創膏、包帯、ガーゼ、マスク等に活用することでヒト唾液酸化還元電位（ＯＲＰ）を用いた測定で体内の生体液が還元作用を示す絹と和紙糸及び和紙を平たい形状にしてをよこ（緯）に織りこみ混紡とすることで和紙の面積が格段に拡がる混紡織りの生地になり、混紡した生地および利用方法についての発想がなく本発明とは技術的意図を異にする。【０００９】
【特許文献１】特許第３７３３５３５号
【特許文献２】特許第５６３２９８４号
【発明の概要】
【発明が解決しようする課題】
【００１０】  従来は、平織り、綾織り、朱子（しゅす）織りの絹の生地とする織物は糸をたて（経）とよこ（緯）に組み合わせて、一定の規則によって上下交錯させて作るのである。この種類が基礎となっていて、これを三原組織（さんげんそしき）と呼ぶ織り方であるが、織物の長さの方向の糸をたて（経）糸織りとしている。絹糸のみの織物生地では、より高い吸水性、通気性を持たせることにおいて、特に大量の吸水性には限界があり、本発明に活用する肌着、生理用品、乳幼児から高齢者までのおむつ製品及び絆創膏、医療現場での包帯、ガーゼ等では、より高い吸水性、通気性を持たせることに主眼をおいたのである。
【課題を解決するための手段】
【００１１】  その手段について述べる。平織りとは１本ごとに浮き沈みした組織であり、経糸と緯糸が交互に交錯しているので簡単な組織となる。丈夫で腰のある布になり、平織りにおける絹糸は、たて（経）に織りこむことで引っ張りに弾力性があり、この収縮性と強度を利用し、よこ（緯）には和紙糸及び和紙を利用して織り込むことにより吸水量を高め通気性がますことで皮膚表面のただれを軽減することができると着眼したのである。
【００１２】  さらに、綾織りとは浮き沈みした組織点が連続的に斜めの方向に走る綾目を作り、平織りに比べて組織点が少ないために、軟らかく、皺になりにくいのが特徴となるのである。綾織りにおける絹糸は、同じく絹糸は、たて（経）に織りこみ、浮き沈みした組織点が連続的に斜めの方向に走る綾目は和紙糸及び和紙を糸織りに活用した織りこみとする。
【００１３】  そして、朱子織りとは組織の表面が経糸か緯糸だけで覆（おお）われているように見える組織で、手触りが柔らかく、光沢が強く見えるのが特徴であり、朱子織りは、絹糸は、よこ（緯）に織りこみ、和紙は（経）に織りこみとする。これら平織り、綾織り、朱子（しゅす）織りの絹糸と和紙糸及び和紙の混紡織りとした生地を用いて本発明の肌着、生理用品、乳幼児から高齢者までのおむつ製品および絆創膏、医療現場での包帯、ガーゼ、マスク等に活用することで、使い捨て使用においても焼却、地中分解という面からも自然環境保全に配慮したエコ素材の生地とすることができるのである。
【００１４】  本発明の絹と和紙を混紡した絹糸と和紙糸を混紡した生地及び利用方法は、植物繊維の綿、又は植物繊維の麻の素材に和紙糸素材を組み合わせて混紡織りにおいても同様に活用するものであり、その手段について述べる。平織りにおける絹糸は、たて（経）に織りこむことで引っ張りに弾力性があり、この収縮性と強度を利用し、よこ（緯）には和紙を利用して織り込みとする。綾織りにおける綿、又は麻糸は、たて（経）に織りこみ、浮き沈みした組織点が連続的に斜めの方向に走る綾目は和紙糸の織りこみとする。つづいて、朱子織りは、綿、又は麻糸は、たて（経）に織りこむ、よこ（緯）には和紙糸を利用して織り込むことである。
【００１５】  本発明では、和紙の使い方をさらに工夫し、平織り、綾織り、朱子織りでに使用するとき、よこ（緯）に織りこむ和紙は、和紙を円筒状にした後、楕円状につぶした和紙にしてよこ（緯）に織りこみとすることで和紙の面積が格段に拡がる混紡織りの生地になり、肌着、生理用品、乳幼児から高齢者までのおむつ製品および絆創膏、医療現場のみならず、一般家庭や学校、職場において包帯、ガーゼ、マスク等の製品化に当該発明の生地を活用することで吸水量を高め通気性を高めた皮膚表面のむれによるただれを軽減することが期待でき、自然素材１００％の生地であり、廃棄処分においても環境への安全なものとなる。
【００１６】  さらには、動物繊維の絹糸および植物繊維の綿糸、又は植物繊維の麻糸並びに竹糸、モリンガ糸と和紙糸の素材に、コラーゲン、天然酵母、グルコース（ブドウ糖）、海洋深層水、サンゴカルシウムの浄水フィルター水を動物繊維の絹糸および植物繊維の綿糸、又は植物繊維の麻糸の素材と混紡織りとする和紙糸及び和紙素材に含有させることで、本発明の混紡した生地が肌を包むことで体内の生体液が還元作用を示す生地及び利用方法とすることができるのである。
【００１７】  本発明では、動物繊維の絹糸及び植物繊維の綿糸、又は植物繊維の麻糸並びに竹糸、モリンガ糸と和紙糸の素材に和紙糸素材を用いた混紡織りに使用するそれぞれの糸について述べる。糸生成する撚糸（ねんし）とは糸の撚り（より）をかけることであり、その糸の撚りは、糸を撚り方向に向かって右回り（時計回りの）螺旋回転で撚りをかけていくことで繊維製品としたものを使用する。和紙糸とする紙についても和紙を撚糸とする撚り方向にむかって右回り（時計回りの）螺旋回転で撚りをかけていくことで和紙の繊維製品として使用することも本発明の重要な着眼点である。
【００１８】  それは、糸の強度や光沢の変化、生地の風合いや肌触り効果が期待されるのと同じく、右回りのらせん回転による撚り糸で生成された生体は、生体に心地よい還元作用をもたらすことを本発明者は、横浜・岡沢クリニック院長岡澤美江子医師との共同研究で、ヒト唾液ＯＲＯ測定装置を用いて、唾液臨床で慢性疾患は沖縄沖で低気圧、又は台風が発生すると関節痛、めまい、倦怠感、頭痛を訴え、横浜接近により、さらに症状の訴えが強くなるのである。反対に高気圧の青空の天候では、これらの症状は訴えないのである。台風の接近時は、電磁波過敏症の患者も、体調不良、倦怠感を強く訴えるのである。これは、低気圧は左回りの自然浄化の強烈なエネルギーを伴う回転方向であり、生体内のヒト唾液ＯＲＰ唾液測定では体内負荷をもたらす強いＯＲＰ値を示したのである。反面、高気圧は穏やかな還元作用をもたらすことを生体内のヒト唾液ＯＲＰ唾液測定で、同じ被験者である慢性疾患者は還元方向の良好なＯＲＰ数値を示すのである。ここで述べるＯＲＰとは酸化還元電位のことであり、Ｏｘｉｄａｔｉｏｎ  ＆  Ｒｅｄｕｃｔｉｏｎ  Ｐｏｔｅｎｔｉａｌの略称である。
【００１９】  ちなみに、自然摂理の現象では、河川の流れ、生体の血液の血管内の血液の流れ、地球自転、高気圧、樹木やツル植物（一部例外的な植物もある）の伸びる方向に向かって右回りのらせん回転で成長している現象。この右回りのらせん回転が河川の水温を一定温度に保ち、体温を一定温度に保つ事に起因していると考える。スポーツにおけるトラック競技は、タイムや成績を伸ばす競技は、左回りであり、円盤投げ、砲丸投げなど、左回り回転でエネルギーを加速させて投てきすることでより良い結果が出ることを示唆しているのである。
【００２０】  よって、糸生成する撚糸（ねんし）とは糸の撚り（より）をかけることであり、その糸の撚りは、糸を撚り方向に向かって右回り（時計回りの）螺旋回転で撚りをかけていくことで生体内に還元作用をもたらす生地である繊維製品にしたものを使用することが重要であるとしたのである。
【００２１】上記目的を達成するために、本発明は（［請求項１］の構成要件）とで、絹糸、又は綿糸及び麻糸ならびに竹糸、モリンガ糸と和紙糸及び和紙を混紡した生地及びその利用方法を活用し、本発明の肌着、生理用品、乳幼児から高齢者までのおむつ製品および絆創膏、包帯、ガーゼ、マスク等の活用を構成している。
【発明の効果】
【００２２】  以上の説明から明らかなように、本発明にあっては次に列挙する効果が得られる。
（１）（［請求項１］の構成要件）とで構成されているので、ヒト唾液の酸化還元電位（ＯＲＰ）測定手段を用いて、本発明の有効性を証明するために、厚生労働省から医療機器として認証されているヒト唾液ＯＲＰ測定装置を用いて、本発明の絹糸と和紙糸の混紡により生成された生地を肌着に着用した前後の生体液であるヒト唾液ＯＲＰ測定を用いて、酸化方向に作用するのか、又は還元方向にする作用するのかの証明につながるようにしたのである。
【００２３】  （２）前記（１）によって、自然界の有効性における客観的な数値化が困難なことから、化学的に数値化されない自然界の優れた有効性に懐疑的な判断をする人々が多いのが現状である。この問題は、ヒト唾液の酸化還元電位（ＯＲＰ）測定手段を用いて、各種テーマの自然界の有効性を数値化証明する装置と活用方法によって、懐疑的な判断を払拭する数値化証明となるのである。
【００２４】  なぜなら、本発明に用いる数値化証明する手段である酸化還元電位指標は、人間の生体液である唾液は、電子レベルでの酸化体と還元体の電子の授受であり、電子の流れは、電流の流れと電子の流れは逆であり、電流は正極（プラス）から負極（マイナス）への流れですが、電子の流れは負極（マイナス）から正極（プラス）となり、すなわち、マイナス電子を奪われ酸化することを意味するのである。このことから、負極（マイナス）電子が放出（奪われた）場合は酸化反応であり、反対に起こっている正極（プラス）が負極（マイナス）電子を受け取る場合は還元反応なのである。人間の体は、常に負極（マイナス）電子が奪われる自然摂理で構成され、酸化反応をいかに抑えるかが健康で生きるための大切な要件である。
【００２５】  よって、生体液である唾液の酸化還元反応を、ヒト唾液の酸化還元電位（ＯＲＰ）測定手段を用いて、各種テーマの自然界の有効性を数値化証明する装置と活用方法によって、懐疑的な判断を払拭する数値化証明となり、本発明の絹糸、又は綿糸及び麻糸ならびに竹糸、モリンガ糸と和紙糸及び和紙の混紡により生成された生地を肌に着用することで、水（液体）を吸収する性質が高い吸水性すなわち吸水量を高め通気性がますことで皮膚表面のむれによるただれを軽減することが期待でき、吸湿性に優れた特性が期待できるのである。
【００２６】  本発明の有効性を客観的に証明するための手段として、ヒト唾液の酸化還元電位（ＯＲＰ）測定手段としたのは、本発明者が取得している特許４１５４８８４号に酸化還元測定装置に基づき、横浜、金沢文庫の小児・内科院長である岡澤美江子医師ＭＤの協力のもとに、体内負荷のヒト唾液ＯＲＰ臨床で数値化できる測定装置を活用することで、本発明の絹糸、又は綿糸及び麻糸ならびに竹糸、モリンガ糸と和紙糸及び和紙の混紡絹糸と和紙糸で混紡織りによる当該生地を肌に着用前後のヒト唾液ＯＲＰ臨床によって、体内が酸化有意、又は還元有意になっているかで本発明の有効性を証明できるようにすることである。
【００２７】  （３）請求項１至る請求項９も前記（１）〜（２）と同様な本発明である自然界で長い年月を経て淘汰され、有用なものとし継承されてきている各種テーマの自然界の抗酸化作用の有効性を数値化証明する装置の活用方法によって具体的に数値化判定することで本発明の有効性を化学的検地からの証明につながるようにしたのである。
【図面の簡単な説明】
【００２８】  本発明の図１は、平織りであり１本ごとに浮き沈みした組織で、絹糸の経糸と和紙糸の緯糸が交互に交錯しているので簡単な組織で、丈夫で腰のある布になるのである。図２は、綾織りであり絹糸の経糸と浮き沈みした組織点が連続的に斜めの方向に走る和紙糸の綾目を作るのである。平織りに比べて組織点が少ないために、軟らかく、皺になりにくいのが特徴である。図３は、朱子織りであり組織の表面が絹糸の経糸か和紙糸の緯糸だけで覆（おお）われているように見える組織で、手触りが柔らかく、光沢が強いのが特徴である。これらの平織り、綾織り、朱子織りを絹糸と和紙糸を用いた混紡図の一例図である。【００２９】  本発明の図４、図５、図６、図７は糸生成する撚糸（ねんし）とは糸の撚り（より）をかけることであり、その糸の撚りは、糸を撚り方向に向かって右回り（時計回りの）螺旋回転で撚りをかけていくことを示した図であり、図４は１本での糸の撚り（より）をかけた図であり、図５は２本での糸の撚り（より）をかけた図であり、図６は３本での糸の撚り（より）をかけた図であり、図７は４本での糸の撚り（より）をかけた図であり、糸の撚り（より）をかける本数はこれらに限定しない。さらに、段落［００１５］で述べた通り、図８は和紙を円筒状にした図であり、図９は和紙を円筒状にしたものを、それを平たいにした後、よこ（緯）に織りこむ和紙とする図である。図１０、図１１、図１２は平織り、綾織り、朱子織りに、よこ（緯）に織りこむ和紙を円筒状にしたものを、それを平たいにした後、よこ（緯）に織りこむ和紙を用いた図である。和紙を円筒状にした後、平たいにした和紙にしてよこ（緯）に織りこみとすることで和紙の面積が格段にひろがる混紡織りの生地にしたことで各種製品化の応用範囲がひろがることに着眼したのである。
【発明を実施するための形態】
【００３０】  本発明の図１は、平織りの図である。
【００３１】  図１について説明する。１は平織りを示す図であり、２は、たて（経）に織りこむ絹糸、又は綿糸及び麻糸ならびに竹糸、モリンガ糸であり、３は和紙糸のよこ（緯）に織り込む和紙糸が交互に交錯している。
【００３２】  本発明の図２は、綾織りの図である。
【００３３】  図２について説明する。４は綾織りを示す図であり、５は、たて（経）に織りこむ絹糸、又は綿糸及び麻糸ならびに竹糸、モリンガ糸であり、６は和紙糸のよこ（緯）に織り込む和紙糸が交互に交錯している。
【００３４】  本発明の図３は、７は朱子織りを示す図である。
【００３５】  図３について説明する。７は綾織りを示す図であり、８は、たて（経）に織りこむ絹糸、又は綿糸及び麻糸ならびに竹糸、モリンガ糸であり、９は和紙糸のよこ（緯）に織り込む和紙糸が交互に交錯している。本発明の図４、図５、図６、図７は糸生成する撚糸（ねんし）とは糸の撚り（より）をかけることであり、その糸の撚りは、糸を撚り方向に向かって右回り（時計回りの）螺旋回転で撚りをかけていくことを示した図であり図４の１０は１本での糸の撚り（より）をかけた図であり、図５の１１は２本での糸の撚り（より）をかけた図であり、図６の１２は３本での糸の撚り（より）をかけた図であり、図７の１３は４本での糸の撚り（より）をかけた図であり、糸の撚り（より）をかける本数は限定しない。さらに、図８は和紙を円筒状にした図であり、図９は和紙を円筒状にした後、楕円状につぶした和紙にした図である。段落［００１５］で述べた通り、平織り、綾織り、朱子織りに図８及び図９で示した、よこ（緯）に織りこむ和紙は、和紙を円筒状にした後、平たいにした和紙にして、よこ（緯）に織りこみとすることで和紙の面積が格段にひろがる混紡織りの生地になることで製品化の活用範囲がひろがるのである。
【００３６】  本発明の図４は、１本での糸の撚り（より）をかけた図であり、図５は２本での糸の撚り（より）をかけた図であり、図６は３本での糸の撚り（より）をかけた図であり、図７は４本での糸の撚り（より）をかけた１本至る４本糸でのそれぞれの図であり、撚り糸の本数はこれに限定されず、さらには、強度を高めるためには、これら図１至る図７で示した複数の撚りをかけたもので、糸を撚り方向に向かって右回り（時計回りの）螺旋回転で撚りをかけていくことに応用するものとする（図説せず）。
【００３７】  図８および図９について説明する。図８の１４は和紙を円筒状にした図であり、図９の１５は和紙を円筒状にした後、平たいにつぶした和紙形状の図である。
【００３８】  図１０について説明する。１６は平織りを示す図であり、１７は、たて（経）に織りこむ絹糸、又は綿糸及び麻糸ならびに竹糸、モリンガ糸であり、１８は和紙を円筒状にした後、平たいにつぶした和紙にしてよこ（緯）に織りこみとすることで和紙の面積が格段にひろがる混紡織りの生地にしたことを示す図である。
【００３９】  図１１について説明する。１９は綾織りを示す図であり、２０は、たて（経）に織りこむ絹糸、又は綿糸及び麻糸ならびに竹糸、モリンガ糸であり、２１は和紙を円筒状にした後、平たいにつぶした和紙にしてよこ（緯）に織りこみとすることで和紙の面積が格段にひろがる混紡織りの生地にしたことを示す図である。
【００４０】  図１２について説明する。２２は朱子織りを示す図であり、２３は、たて（経）に織りこむ絹糸、又は綿糸及び麻糸ならびに竹糸、モリンガ糸であり、２４は和紙を円筒状にした後、平たいにつぶした和紙にしてよこ（緯）に織りこみとすることで和紙の面積が格段にひろがる混紡織りの生地にしたことを示す図である。
【実施例】
【００４１】  実施例について説明する。本発明者は、本発明の絹と和紙を混紡した絹糸と和紙糸を混紡した生地及び利用方法は、植物繊維の綿、又は植物繊維の麻ならびに竹、モリンガの木の素材に和紙糸及び和紙素材を組み合わせて混紡織りにおいても同様に活用するものであり、その手段について述べる。平織りにおける絹糸は、たて（経）に織りこむことで引っ張りに弾力性があり、この収縮性と強度を利用し、よこ（緯）には和紙を利用して織り込みとする。綾織りにおける綿、又は麻糸、竹糸、モリンガ糸は、たて（経）に織りこみ、浮き沈みした組織点が連続的に斜めの方向に走る綾目は和紙糸の織りこみとする。つづいて、朱子織りは、綿、又は麻糸、竹糸、モリンガ糸は、たて（経）に織りこむ、よこ（緯）には和紙糸及び和紙を利用して織り込むことに着眼したのである。【００４２】  本発明者は、和紙の使い方をさらに工夫し、平織り、綾織り、朱子織りでに使用するとき、よこ（緯）に織りこむ和紙は、和紙を円筒状にした後、楕円状につぶした和紙にしてよこ（緯）に織りこみとすることで和紙の面積が格段に拡がる混紡織りの生地になり、肌着、生理用品、乳幼児から高齢者までのおむつ製品および絆創膏、医療現場のみならず、一般家庭や学校、職場において包帯、ガーゼ、マスク等の製品化に当該発明の生地を活用することで吸水量を高め通気性を高めた皮膚表面のむれによるただれを軽減することができる。自然素材１００％の生地であり、廃棄処分においても環境への安全なものとできると確信したのである。【００４３】  さらには、動物繊維の絹糸および植物繊維の綿糸、又は植物繊維の麻糸並びにの和紙糸の素材に、コラーゲン、天然酵母、グルコース（ブドウ糟）、海洋深層水、サンゴカルシウムの浄水フィルター水を動物繊維の絹糸および植物繊維の綿糸、又は植物繊維の麻糸の素材と混紡織りとする和紙糸素材に含有させることで、本発明の混紡した生地が肌を包むことで体内の生体液がより還元作用を示す生地及び利用方法としたのである。【００４４】  本発明では、動物繊維の絹糸及び植物繊維の綿糸、又は植物繊維の麻糸の素材に和紙糸素材を用いた混紡織りに使用するそれぞれの糸について述べる。糸生成する撚糸（ねんし）とは糸の撚り（より）をかけることであり、その糸の撚りは、糸を撚り方向に向かって右回り（時計回りの）螺旋回転で撚りをかけていくことで繊維製品としたものを使用する。和紙糸とする紙についても和紙を撚糸とする撚り方向にむかって右回り（時計回りの）螺旋回転で撚りをかけていくことで和紙の繊維製品として使用することも本発明の重要な着眼点である。【００４５】  それは、糸の強度や光沢の変化、生地の風合いや肌触り効果が期待されるのと同じく、右回りのらせん回転による撚り糸で生成された生体は、生体に心地よい還元作用をもたらすことを本発明者は、横浜・岡沢クリニック院長岡澤美江子医師との共同研究で、ヒト唾液ＯＲＯ測定装置を用いて、唾液臨床で慢性疾患は沖縄沖で低気圧、又は台風が発生すると関節痛、めまい、倦怠感、頭痛を訴え、横浜接近により、さらに症状の訴えが強くなるのである。反対に高気圧の青空の天候では、これらの症状は訴えないのである。台風の接近時は、電磁波過敏症の患者��、体調不良、倦怠感を強く訴えるのである。これは、低気圧は左回りの自然浄化の強烈なエネルギーを伴う回転方向であり、生体内のヒト唾液ＯＲＰ唾液測定では体内負荷をもたらす強いＯＲＰ値を示したのである。反面、高気圧は穏やかな還元作用をもたらすことを生体内のヒト唾液ＯＲＰ唾液測定で、同じ被験者である慢性疾患者は還元方向の良好なＯＲＰ数値を示すのである。ここで述べるＯＲＰとは酸化還元電位のことであり、Ｏｘｉｄａｔｉｏｎ  ＆  Ｒｅｄｕｃｔｉｏｎ  Ｐｏｔｅｎｔｉａｌの略称である。【００４６】  ちなみに、自然摂理の現象では、河川の流れ、生体の血液の血管内の血液の流れ、地球自転、高気圧、樹木やツル植物（一部例外的な植物もある）の伸びる方向に向かって右回りのらせん回転で成長している現象。この右回りのらせん回転が河川の水温を一定温度に保ち、体温を一定温度に保つ事に起因していると考える。スポーツにおけるトラック競技は、タイムや成績を伸ばす競技は、左回りであり、円盤投げ、砲丸投げなど、左回り回転でエネルギーを加速させて投てきすることでより良い結果が出ることを示唆しているのである。【００４７】  よって、糸生成する撚糸（ねんし）とは糸の撚り（より）をかけることであり、その糸の撚りは、糸を撚り方向に向かって右回り（時計回りの）螺旋回転で撚りをかけていくことで生体内に還元作用をもたらす生地である繊維製品にしたものを使用することが重要であると本発明では着眼し生地織りを実現させたのである。
【産業上の利用可能性】
【００４８】  日本古来から伝承されてきた植物繊維の絹糸の綿糸、又は麻糸の素材で織り生地としたものを日常生活の中で絹糸、又は綿糸及び麻糸ならびに竹糸、モリンガ糸と平たい形状の和紙を混紡した生地を用いた各種製品加工の活用は、水（液体）を吸収する性質が高い吸水性すなわち吸水量を高め通気性がますことで皮膚表面のむれによるただれを軽減することが期待でき、吸湿性に優れた特性が期待できるのである。よって本発明の織り生地の活用は肌着、生理用品、乳幼児から高齢者までのおむつ製品および絆創膏、医療現場にとどまらず一般家庭での日常生活において包帯、ガーゼ、マスク等に活用することで、本発明の生地素材を用いた製品を着用することで体内の生体液が還元作用を示す生地とすることが期待できるのである。本発明の需要は、健康を願う人々が増えるほど拡大することが期待できる。さらに、使い捨て使用においても焼却、地中分解という面からも自然環境保全に配慮したエコ素材の生地とすることができるのである。
【符号の説明】
【００４９】１  平織りを示す図。
２  たて（経）に織りこむ絹糸、又は綿糸及び麻糸ならびに竹糸、モリンガ糸。
３  和紙糸の緯糸が交互に交錯している状態。
４  綾織りを示す図。
５  たて（経）に織りこむ絹糸、又は綿糸及び麻糸ならびに竹糸、モリンガ糸。
６  和紙糸の緯糸が交互に交錯している状態。
７  朱子織りを示す図。
８  たて（経）に織りこむ絹糸、又は綿糸及び麻糸ならびに竹糸、モリンガ糸。
９  和紙糸の緯糸が交互に交錯している状態。
１０  １本での糸の撚り（より）をかけた図。
１１  ２本での糸の撚り（より）をかけた図。
１２  ３本での糸の撚り（より）をかけた図。
１３  ４本での糸の撚り（より）をかけた図。
１４  和紙を円筒状にした図。
１５  和紙を円筒状にした後、楕円状につぶした和紙にしてよこ（緯）に織りこみ使用する。
１６  平織りに、楕円状につぶした和紙を用いてよこ（緯）に織りこみ使用する図。
１７  たて（経）に織りこむ絹糸、又は綿糸及び麻糸ならびに竹糸、モリンガ糸。
１８  図１５で示した図楕円状につぶした和紙にしてよこ（緯）に織りこみとすることで和紙の面積が格段にひろがる混紡織りの生地にしたことを示す図。
１９  綾織りに、楕円状につぶした和紙を用いてよこ（緯）に織りこみ使用する図。
２０  たて（経）に織りこむ絹糸、又は綿糸及び麻糸ならびに竹糸、モリンガ糸。
２１  図１５で示した図楕円状につぶした和紙にしてよこ（緯）に織りこみとすることで和紙の面積が格段にひろがる混紡織りの生地にしたことを示す図。
２２  朱子織りに、楕円状につぶした和紙を用いてよこ（緯）に織りこみ使用する図。
２３  たて（経）に織りこむ絹糸、又は綿糸及び麻糸ならびに竹糸、モリンガ糸。
２４  図１５で示した図楕円状につぶした和紙にしてよこ（緯）に織りこみとすることで和紙の面積が格段にひろがる混紡織りの生地にしたことを示す図。
【図１】
2017089077.tif 000003
【図２】
2017089077.tif 000004
【図３】
2017089077.tif 000005
【図４】
2017089077.tif 000006
【図５】
2017089077.tif 000007
【図６】
2017089077.tif 000008
【図７】
2017089077.tif 000009
【図８】
2017089077.tif 000010
【図９】
2017089077.tif 000011
【図１０】
2017089077.tif 000012
【図１１】
2017089077.tif 000013
【図１２】
2017089077.tif 000014